"水素吸蔵合金を負極活物質とする水素吸蔵合金負極と、水酸化ニッケルを主成分正極活物質とするニッケル正極と、セパレータとからなる電極群をアルカリ電解液とともに電池容器内に収納されて密閉されたアルカリ蓄電池であって、前記水素吸蔵合金負極にアルミニウムAlが含有されているとともに、前記ニッケル正極にもアルミニウムAlが含有されており、前記ニッケル正極に含有されたアルミニウムAlの含有量は正極活物質に対して0.25質量以上であり、かつ、当該正極活物質のCu-Kαを用いた粉末X線回折においてNiOH2の101面でのピークの半価幅が0.5°/2θ以上であることを特徴とするアルカリ蓄電池。前記ニッケル正極のCu-Kαを用いた粉末X線回折においてNiOH2の001面のピークの半価幅が100面のピークの半価幅より大であることを特徴とする請求項1に記載のアルカリ蓄電池。前記ニッケル正極には正極活物質となる水酸化ニッケルのニッケルNi原子に対して0.05質量以下だけ亜鉛Znが含有されていることを特徴とする請求項1または請求項2に記載のアルカリ蓄電池。前記ニッケル正極の表面から内部に向けて前記アルミニウムAlの含有量が漸減していることを特徴とする請求項1から請求項3のいずれかに記載のアルカリ蓄電池。前記ニッケル正極は当該正極の表面より所定の距離までにアルミニウムAlの含有層が形成されていることを特徴とする請求項1から請求項4のいずれかに記載のアルカリ蓄電池。ところで、アルミニウムAlを含有した水素吸蔵合金を負極活物質とする水素吸蔵合金負極と、アルミニウムAlが含有された水酸化ニッケルNiOH2を正極活物質とするニッケル正極とを備えたアルカリ蓄電池をハイブリッド自動車HEV等の用途に用いた場合、大電流でのパルス充放電サイクルが繰り返して行われることとなる。このような大電流でのパルス充放電サイクルが繰り返して行われると、従来の民生用機器の用途においてはそれほど問題とはならなかったことが問題になった。換言すると、HEV等の用途での大電流でのパルス充放電サイクルが行われると、電池の内部抵抗の増加が顕在化するようになり、この内部抵抗の増加に起因して、電池容量が低下するという問題が生じるようになった。これは、このようなアルカリ蓄電池において充放電サイクルが行われると、水素吸蔵合金中のアルミニウムAl成分がアルカリ電解液中へ溶出するようになるが、大電流でのパルス充放電サイクルが行われると、アルミニウムAl成分の溶出量が格段に増加するためである。このように、アルカリ電解液中へ溶出するアルミニウムAl成分の溶出量が増加すると、対極となる正極活物質中のアルミニウムAlの含有量が増加するようになる。そして、アルミニウムAlの含有量が正極活物質中で増加すると、ニッケル正極の抵抗値が増大するようになり、結果として、電池容量が低下するためである。そこで、本発明者等は、大電流でのパルス充放電サイクルを繰り返して行った後のアルカリ蓄電池を分解して、ニッケル正極の抵抗値が増大した要因の分析を行った。その結果、正極活物質内においてアルミニウムAl成分の含有量が初期から比較して増大していることが明らかになった。また、粉末X線解析分析より正極活物質となる水酸化ニッケルNiOH2の101面のピークの半価幅が低下して、正極活物質である水酸化ニッケルNiOH2の結晶性が増大していることが分かった。このことにより、ニッケル正極の抵抗値が増大する理由を確認することができた。また、ニッケル正極の抵抗値の増加が抑制された正極活物質における粉末X線解析分析結果を確認したところ、001面のピークの半価幅が、100面のピークの半価幅に対して大きい結果となった。これは、水酸化ニッケルNiOH2の結晶格子におけるa軸方向よりもc軸方向の方が結晶性が低いことを意味している。換言すると、水酸化ニッケルNiOH2はc軸方向に対して積層の結晶構造を取ることが知られており、a軸方向に対してc軸方向での結晶性が低くなることで、層間での電子移動が容易となることから抵抗低減がなされていると推測される。本発明は、大電流でのパルス充放電サイクルを繰り返して行った後でも、ニッケル正極の抵抗増加を抑制して、電池容量を十分に確保できるようにすることを目的としてなされたものである。本発明のアルカリ蓄電池は、水素吸蔵合金を負極活物質とする水素吸蔵合金負極と、水酸化ニッケルを主成分正極活物質とするニッケル正極と、セパレータとからなる電極群をアルカリ電解液とともに電池容器内に収納されて密閉されている。そして、上記目的を達成するため、水素吸蔵合金負極にアルミニウムAlが含有されているとともに、ニッケル正極にもアルミニウムAlが含有されており、ニッケル正極に含有されたアルミニウムAlの含有量は正極活物質に対して0.25質量以上であり、かつ、当該正極活物質のCu-Kαを用いた粉末X線回折においてNiOH2の101面でのピークの半価幅が0.5°/2θ以上になるように規制している。また、ニッケル正極のCu-Kαを用いた粉末X線回折においてNiOH2の001面のピークの半価幅が100面のピークの半価幅より大であるように規制している。ここで、正極抵抗に影響を及ぼす正極活物質層内のアルミニウムAlの含有量が正極活物質の質量に対して0.25質量以上の範囲においても、アルミニウムAlの含有量と正極活物質となる水酸化ニッケルNiOH2の半価幅の関係を規定することにより正極抵抗の増加を抑制可能であるという知見を得た。この場合、正極活物質内のアルミニウムAlの含有量が、0.25質量以上含有されている場合においては、正極活物質となる水酸化ニッケルNiOH2のCu-Kαを用いた粉末X線回折において101面でのピークの半価幅が0.5°/2θ未満であると、正極活物質の半価幅が小さくて、結晶性が高くなることとなり、正極抵抗が高くなる。そのため、充放電サイクル後の電池容量が十分に得られない結果となる。一方、正極活物質内のアルミニウムAlの含有量が、0.25質量以上含有されている場合であっても、正極活物質となる水酸化ニッケルNiOH2のCu-Kαを用いた粉末X線回折において101面でのピークの半価幅が0.5°/2θ以上であると、正極活物質の半価幅が大きくて、結晶性が低くなることとなり、正極抵抗増大が抑制されることとなり、充放電サイクル後の電池容量が十分になるという結果が得られた。ここで、ニッケル正極には正極活物質となる水酸化ニッケルNiOH2のニッケルNi原子に対して0.05質量以下だけ亜鉛Znが含有されているのが望ましい。これは、ニッケル正極における水酸化ニッケルNiOH2のニッケルNi原子に対して0.05質量以下だけ亜鉛Znが含有されていると、水酸化ニッケルNiOH2の結晶性が低く、充放電サイクル試験を行った後においても正極抵抗増大抑制効果が顕著に認められるという結果が得られたからである。なお、ニッケル正極における水酸化ニッケルNiOH2のニッケルNi原子に対して0.05質量よりも多くの亜鉛Znが含有されていると、水酸化ニッケルNiOH2の結晶性が高くなって、充放電サイクル試験を行った後においても結晶性が高く維持され、正極抵抗増大が抑制されないという結果が得られたからである。また、正極活物質のCu-Kαを用いた粉末X線回折において水酸化ニッケルNiOH2の001面のピークの半価幅が100面のピークの半価幅より大であることで、ニッケル正極の抵抗の増大が抑制されるので好ましい。この場合、ニッケル正極の表面から内部に向けてアルミニウムAlの含有量が漸減するように存在させるのが望ましい。また、ニッケル正極は当該正極の表面より所定の距離までにアルミニウムAlの含有層が形成されているのが望ましい。本発明においては、正極活物質層内のアルミニウムAlの含有量が正極活物質の質量に対して0.25質量以上の範囲においても、アルミニウムAlの含有量と正極活物質となる水酸化ニッケルNiOH2の101面でのピークの半価幅の関係を規定することにより、充放電サイクルを繰り返した後においても、ニッケル正極の抵抗増加による容量低下を抑制することが可能となる。ついで、本発明の実施の形態を以下に詳細に説明するが、本発明はこれに限定されるものでなく、その要旨を変更しない範囲で適宜変更して実施することができる。1.ニッケル正極ニッケル正極11は、ニッケル焼結基板の多孔内に水酸化ニッケルと水酸化アルミニウムとが所定の充填量になるように充填して作製した。この場合、ニッケル焼結基板は以下のようにして作製したものを用いている。例えば、ニッケル粉末に、増粘剤となるメチルセルロースMCと高分子中空微小球体例えば、孔径が60μmのものと水とを混合、混練してニッケルスラリーを作製した。ついで、ニッケルめっき鋼板からなるパンチングメタルの両面にニッケルスラリーを所定の厚みになるように塗着した後、還元性雰囲気中で1000°Cで加熱して、増粘剤や高分子中空微小球体を消失させるとともにニッケル粉末同士を焼結させることにより多孔度が約80となるニッケル焼結基板が得られる。そして、得られた多孔度が約80のニッケル焼結基板に以下のような含浸液を含浸する含浸処理と、アルカリ処理液によるアルカリ処理とを所定回数繰り返すことにより、ニッケル焼結基板の多孔内に所定量の水酸化ニッケルと水酸化アルミニウムとを充填した後、所定の寸法に裁断することにより、正極活物質が充填された焼結式ニッケル正極11を作製した。この場合、含浸液としては、硝酸ニッケルと硝酸アルミニウムと硝酸亜鉛とを所定のモル比例えば、100:5:5となるように調製した混合硝酸塩溶液を用い、アルカリ処理液としては、比重が1.3の水酸化ナトリウムNaOH水溶液を用いた。そして、ニッケル焼結基板を含浸液に浸漬して、ニッケル焼結基板の細孔内に含浸液を含浸させた後、乾燥させ、ついで、アルカリ処理液に浸漬してアルカリ処理を行った。これにより、ニッケル塩やアルミニウム塩を水酸化ニッケルや水酸化アルミニウムに転換させた。この後、充分に水洗してアルカリ溶液を除去した後、乾燥させた。このような、含浸液の含浸、乾燥、アルカリ処理液への浸漬、水洗、および乾燥という一連の正極活物質の充填操作を5回繰り返すことにより、所定量の正極活物質をニッケル焼結基板に充填させた。ここで、上述した混合硝酸塩溶液の硝酸アルミニウム濃度を、一連の含浸工程毎に増やしていくことにより、正極活物質内のアルミニウムAl含有量がニッケル正極の表面から内部に向けて漸減するようになる。また、一連の含浸工程の最終含浸後に、硝酸アルミニウムのみ含む硝酸塩溶液中にニッケル焼結基板を浸漬することにより、ニッケル正極の表面のみにアルミニウムAlを含む層が形成されることとなる。2.水素吸蔵合金負極水素吸蔵合金負極12はパンチングメタルからなる負極芯体に水素吸蔵合金スラリーを塗布して作製した。この場合、例えば、水素吸蔵合金の塊インゴットをアルゴンガス雰囲気で熱処理を行ってインゴットにおける結晶構造を調整した後、不活性雰囲気中で機械的に粉砕して水素吸蔵合金粉末とした。この後、得られた水素吸蔵合金粉末100質量部に対し、非水溶性高分子結着剤としてのSBRスチレンブタジエンラテックスを0.5質量部と、増粘剤としてCMCカルボキシメチルセルロースを0.03質量部と、適量の純水を加えて混練して、水素吸蔵合金スラリーを調製した。そして、得られた水素吸蔵合金スラリーをパンチングメタルニッケルメッキ鋼板製からなる負極芯体の両面に塗着した後、乾燥させ、所定の充填密度になるように圧延した後、所定の寸法に裁断して水素吸蔵合金負極12を作製した。なお、一般式がLa06Sm04Mg01Ni36Al005と表される水素吸蔵合金A成分LaとMgのモル比に対するB成分NiとAlのモル比の量論比は3.3AB33を用い、長さ:1000mm×高さ幅:50mm×厚み:0.20mmになるように作製したものを水素吸蔵合金負極とした。3.ニッケル-水素蓄電池ついで、上述のようにして作製したニッケル正極11と、水素吸蔵合金負極12とを用い、これらの間に、ポリオレフィン製不織布からなるセパレータ13を介在させて渦巻状に巻回して渦巻状電極群を作製した。なお、このようにして作製された渦巻状電極群の上部にはニッケル正極11の芯体露出部11cが露出しており、その下部には水素吸蔵合金電極12の芯体露出部12cが露出している。ついで、得られた渦巻状電極群の下端面に露出する芯体露出部12cに負極集電体14を溶接するとともに、渦巻状電極群の上端面に露出するニッケル電極11の芯体露出部11cの上に正極集電体15を溶接して、電極体とした。ついで、得られた電極体を鉄にニッケルメッキを施した有底筒状の外装缶底面の外面は負極外部端子となる17内に収納した後、負極集電体14を外装缶17の内底面に溶接した。一方、正極集電体15より延出する集電リード部15aを正極端子を兼ねるとともに外周部に絶縁ガスケット19が装着された封口体18の底部に溶接した。なお、封口体18には正極キャップ18aが設けられていて、この正極キャップ18a内に所定の圧力になると変形する弁体18bとスプリング18cよりなる圧力弁図示せずが配置されている。ついで、外装缶17の上部外周部に環状溝部17aを形成した後、アルカリ電解液を注液し、外装缶17の上部に形成された環状溝部17aの上に封口体18の外周部に装着された絶縁ガスケット19を載置した。この後、外装缶17の開口端縁17bをかしめることにより、公称容量は6Ah直径が32mmで、高さが60mmのニッケル-水素蓄電池10を作製した。このように作製したニッケル-水素蓄電池10を1Itの充電々流で理論容量の110まで充電した後、1Itの放電々流で電池電圧が0.9Vになるまで放電させ、放電時間から初期の電池容量を求めると6Ahであった。これと同時に、放電後の内部抵抗値直流抵抗値:DCRを求めると0.97mΩであった。また、放電後のニッケル-水素蓄電池10を解体して、ニッケル正極11を取り出した。この後、このニッケル正極11から正極活物質を脱落させた後、Cu-Kαを用いた粉末X線回折装置XRD:XRayDiffractometerを用いて解析を行った結果、NiOH2の101面でのピークの半価幅は0.75°/2θであり、100面でのピークの半価幅は0.76°/2θであり、001面でのピークの半価幅は0.68°/2θであり、100面でのピークの半価幅に対する001面でのピークの半価幅の比001面/100面は0.89であることが分かった。また、脱落させた正極活物質をICPInductivelyCoupledPlasma発光分光分析装置により、正極活物質内のアルミニウムAlおよび亜鉛Znの含有量を測定した。その結果、アルミニウムAlの含有量は正極活物質の質量に対して0.14質量であり、亜鉛Znの含有量は正極活物質となる水酸化ニッケルのニッケルNi原子に対して0.05質量であることが分かった。4.電池試験充放電サイクル試験および放置試験ついで、上述のようにして作製したニッケル-水素蓄電池10を用い、45°Cの温度雰囲気において、電池容量の20~90のSOCStateofCharge:充電深度範囲で部分充放電サイクル試験10Itの充電々流にてSOCが90となる電圧まで充電した後、10Itの放電々流にてSOCが20となる電圧まで放電させるというサイクル試験を行った。そして、このような部分充放電サイクルを所定期間に亘り繰り返して行った。ここで、部分充放電サイクル試験を行なわなかったものを電池Aとした。また、部分充放電サイクル試験を1ヶ月間に亘って行ったものを電池B1とした。同様に、部分充放電サイクル試験を3ヶ月間に亘って行ったものを電池B2とし、部分充放電サイクル試験を4ヶ月間に亘って行ったものを電池B3とし、部分充放電サイクル試験を5ヶ月間に亘って行ったものを電池B4とし、部分充放電サイクル試験を6ヶ月間に亘って行ったものを電池B5とした。ついで、上述の如き充放電サイクル試験を行った後のニッケル-水素蓄電池B1~B5の内部抵抗値直流抵抗値:DCRを測定するとともに、先に求めた電池Aの内部抵抗値直流抵抗値:DCRとの比率を求めると、下記の表1に示すような結果となった。また、上述の如き充放電サイクル試験を行った後、これらの電池B1~B5を1Itの充電々流でSOC110まで充電した後、1Itの放電々流で電池電圧が0.9Vになるまで放電させ、放電時間から充放電サイクル試験後の電池容量を求め、先に求めた初期容量との比を初期容量比対電池A比として求めると、下記の表1に示すような結果となった。この後、ニッケル-水素蓄電池B1~B5を解体して、上述と同様にしてニッケル正極11から正極活物質を脱落させた後、XRDを用いてX線回折測定およびICP分析を行い、NiOH2の101面でのピークの半価幅、100面でのピークの半価幅、001面でのピークの半価幅、および100面でのピークの半価幅に対する001面でのピークの半価幅の比、ならびに正極活物質の質量に対するアルミニウムAlの含有量を求めると、下記の表1に示すような結果となった。一方、上述の如き部分充放電サイクル試験を行なった後、初期容量に対するSOCが10となる電圧まで充電した後、所定の温度雰囲気中に放置する放置試験を行ったものをC1~C7とした。この場合、上述の如き部分充放電サイクル試験を5.4ヶ月間に亘って行い、SOCが10となる電圧まで充電した後、60°Cの高温雰囲気中に0.6ヶ月間に亘って放置サイクル試験期間と放置期間の比率は90対10となるしたものを電池C1とした。また、上述の如き部分充放電サイクル試験を1.2ヶ月間に亘って行い、SOCが10となる電圧まで充電した後、60°Cの高温雰囲気中に4.8ヶ月間に亘って放置サイクル試験期間と放置期間の比率は20対80となるしたものを電池C2とした。また、上述の如き部分充放電サイクル試験を2.4ヶ月間に亘って行い、SOCが10となる電圧まで充電した後、60°Cの高温雰囲気中に3.6ヶ月間に亘って放置サイクル試験期間と放置期間の比率は40対60となるしたものを電池C3とした。また、上述の如き部分充放電サイクル試験を3.0ヶ月間に亘って行い、SOCが10となる電圧まで充電した後、60°Cの高温雰囲気中に3.0ヶ月間に亘って放置サイクル試験期間と放置期間の比率は50対50となるしたものを電池C4とした。また、上述の如き部分充放電サイクル試験を3.6ヶ月間に亘って行ない、SOCが10となる電圧まで充電した後、25°Cの高温雰囲気中に14.4ヶ月間に亘って放置サイクル試験期間と放置期間の比率は20対80となるしたものを電池C5とした。さらに、上述の如き部分充放電サイクル試験を9.0ヶ月間に亘って行ない、SOCが10となる電圧まで充電した後、25°Cの高温雰囲気中に9.0ヶ月間に亘って放置サイクル試験期間と放置期間の比率は50対50となるしたものを電池C6とした。また、上述の如き部分充放電サイクル試験を2.4ヶ月間に亘って行ない、SOCが10となる電圧まで充電した後、45°Cの高温雰囲気中に9.6ヶ月間に亘って放置サイクル試験期間と放置期間の比率は20対80となるしたものを電池C7とした。ついで、上述の如き充放電サイクル試験を行った後のニッケル-水素蓄電池C1~C7の内部抵抗値直流抵抗値:DCRを測定するとともに、先に求めた電池Aの内部抵抗値直流抵抗値:DCRとの比率を求めると、下記の表1に示すような結果となった。また、上述の如き充放電サイクル試験と放置試験を行った後、これらの電池C1~C7を1Itの充電々流でSOC110まで充電した後、1Itの放電々流で電池電圧が0.9Vになるまで放電させ、放電時間から放置試験後の電池容量を求め、先に求めた初期容量との比を初期容量比対電池A比として求めると、下記の表1に示すような結果となった。この後、ニッケル-水素蓄電池C1~C7を解体して、上述と同様にしてニッケル正極11から正極活物質を脱落させた後、XRDを用いてX線回折測定およびICP分析を行い、NiOH2の101面でのピークの半価幅、100面でのピークの半価幅、001面でのピークの半価幅、および100面でのピークの半価幅に対する001面でのピークの半価幅の比、ならびに正極活物質の質量に対するアルミニウムAlの含有量を求めると、下記の表1に示すような結果となった。そして、下記の表1の結果に基づき、正極活物質内のアルミニウムAlの含有量を横軸X軸にプロットし、電池容量比率を縦軸Y軸にプロットしてグラフにすると、図2に示すような結果となった。また、正極活物質内のアルミニウムAlの含有量を横軸X軸にプロットし、電池抵抗比率を縦軸Y軸にプロットしてグラフにすると、図3に示すような結果となった。さらに、正極活物質内のアルミニウムAlの含有量を横軸X軸にプロットし、水酸化ニッケルNiOH2の101面でのピークの半価幅を縦軸Y軸にプロットしてグラフにすると、図4に示すような結果となった。また、水酸化ニッケルNiOH2の100面でのピークの半価幅を横軸X軸にプロットし、水酸化ニッケルNiOH2の001面でのピークの半価幅を縦軸Y軸にプロットしてグラフにすると、図5に示すような結果となった。なお、下記の表1には電池Aの結果も併せて示している。上記表1の電池Aと、電池B1~B5との結果から明らかなように、サイクル試験の期間が長くなるに伴ってニッケル正極中のアルミニウムAlの含有量が増加して、初期容量に対する容量比率が低下する傾向にあることが分かる。また、ニッケル正極中の正極活物質の質量に対するアルミニウムAlの含有量と正極活物質となる水酸化ニッケルNiOH2の101面でのピークの半価幅とは相関関係が有ることも分かる。即ち、ニッケル正極中のアルミニウムAlの含有量が増加すると、それに伴い正極活物質となる水酸化ニッケルNiOH2の101面でのピークの半価幅が低下する傾向にあり、水酸化ニッケルNiOH2の結晶性が増大して、正極抵抗が増大し、電池容量が低下する傾向にあることが分かる。この場合、電池A,B1と、電池B2~B5との結果から、ニッケル正極中のアルミニウムAlの含有量が正極活物質の質量に対して0.25質量未満であると、電池容量の低下は殆ど認められないことが分かる。これに対して、電池B2~B5のようにニッケル正極中のアルミニウムAlの含有量が正極活物質の質量に対して0.25質量以上になると、水酸化ニッケルNiOH2の101面でのピークの半価幅が0.5°/2θ以下となって、正極活物質となる水酸化ニッケルNiOH2の結晶性が増大し、正極抵抗が増加して、結局、電池容量が低下することとなる。一方、電池C1のように、放置期間がサイクル試験の期間よりも短くなると、ニッケル正極中のアルミニウムAlの含有量が多くなることが分かる。そして、ニッケル正極中のアルミニウムAlの含有量が多くなると、それに伴って水酸化ニッケルNiOH2の101面でのピークの半価幅の低下が大きくなって結晶性が増大し、正極抵抗の増加により電池容量が低下するという結果となることが分かる。これに対して、電池C2~電池C7のように、放置期間がサイクル試験の期間と同等かそれ以上に長くなると、ニッケル正極中のアルミニウムAlの含有量の増加は認められるものの正極活物質となる水酸化ニッケルNiOH2の101面のピークの半価幅の低下が小さいことが分かる。そして、水酸化ニッケルNiOH2の101面のピークの半価幅の低下が小さいことにより、正極抵抗の増加は小さいものとなって、電池容量の低下も小さい結果となっていることが分かる。ここで、正極抵抗の増加要因は、負極活物質である水素吸蔵合金から溶出したアルミニウムAlがニッケル正極内に取り込まれ、この結果、ニッケル正極中のアルミニウムAlの含有量が増加することとなる。これにより、正極活物質となる水酸化ニッケルNiOH2の101面のピークの半価幅が減少し、水酸化ニッケルNiOH2の結晶性が増大することとなる。そして、水酸化ニッケルNiOH2の結晶性が増大し、正極活物質内での電子移動が困難となることで、正極抵抗増大の要因と考えられている。このため、正極抵抗の増加を抑制するためには、水酸化ニッケルNiOH2の101面のピークの半価幅を大きく維持して、水酸化ニッケルNiOH2の結晶性の増大を抑制させればよいこととなる。また、100面のピークの半価幅に対する001面のピークの半価幅を計算した結果、電池C2~電池C7ではピークの半価幅の比率が1以上であり、電池B1~B5、電池C1においては100面のピークの半価幅に対する001面のピークの半価幅は1以下であった。このことから、電池C2~電池C7の水酸化ニッケルの結晶構造において、a軸に対しc軸方向での結晶性が低いことから電子伝導性が良好であることから正極抵抗増大が抑制されていると考えられる。以上の結果を総合勘案すると、ニッケル正極中のアルミニウムAlの含有量が正極活物質の質量に対して0.25質量以上であっても、Cu-Kαを用いた粉末X線回折において、正極活物質となる水酸化ニッケルNiOH2の101面のピークの半価幅を0.5°/2θ以上に維持できれば、正極抵抗の増加は小さいものとなって、電池容量の低下を抑制することが可能であるということができる。"